ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; выгорающая добавка (уголь) 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, выгорающую добавку, в качестве выгорающей добавки включает сухой, размолотый до прохождения через сетку №2,5 торф и дополнительно - буру при следующем соотношении компонентов, мас.%: глина монтмориллонитовая 94,0-99,0, указанный торф 0,5-3,0; бура 0,5-3,0.
В таблице приведены составы шихты для производства пористого заполнителя.
Таблица
Компоненты
Состав, мас.%
1
2
3
Глина монтмориллонитовая
99,0
98,0
94,0
Сухой, размолотый до прохож-дения через сетку №2,5 торф
0,5
1,0
3,0
Бура
0,5
1,0
3,0
Прочность на сжатие, МПа
~3
~4
~3
В составе шихты для производства пористого заполнителя используют глины монтмориллонитовые, включающие Al-монтмориллонит Fe-монтмориллонит (нонтронит).
Компоненты сырьевой смеси дозируют в требуемых количествах. Торф (сухой) предварительно размалывают до прохождения через сетку №2,5. Компоненты смешивают. Полученную шихту увлажняют до 18-26% и формуют из нее гранулы размером 20-40 мм, которые сушат и обжигают при температуре 950-1100°C.
Источник информации
1. SU 1161500, C04B 31/00, 1985.